(57)【特許請求の範囲】
【請求項１】
基板上に堆積された金属ナノワイヤに、パルス幅が２０マイクロ秒から５０ミリ秒であるパルス光を照射して前記金属ナノワイヤの交点を接合することを特徴とする透明導電パターンの製造方法。
【請求項２】
前記パルス光を複数回照射することを特徴とする請求項１に記載の透明導電パターンの製造方法。
【請求項３】
前記金属ナノワイヤは、銀ナノワイヤであることを特徴とする請求項１または請求項２に記載の透明導電パターンの製造方法。
【請求項４】
前記銀ナノワイヤの直径が１０〜３００ｎｍ、長さが３〜５００μｍであることを特徴とする請求項３に記載の透明導電パターンの製造方法。
【請求項５】
前記銀ナノワイヤの直径が１００ｎｍ以下、長さが１０μｍ以上であることを特徴とする請求項３または４に記載の透明導電パターンの製造方法。
【請求項６】
前記基板上への金属ナノワイヤの堆積は、基板上に金属ナノワイヤを分散させた分散液を塗布、乾燥する工程により行なわれることを特徴とする請求項１から請求項５のいずれか１項に記載の透明導電パターンの製造方法。
【請求項７】
前記分散液がバインダー樹脂を含むことを特徴とする請求項６に記載の透明導電パターンの製造方法。
【請求項８】
前記バインダー樹脂がポリ−Ｎ−ビニル化合物であることを特徴とする請求項７に記載の透明導電パターンの製造方法。
【請求項９】
前記ポリ−Ｎ−ビニル化合物がポリ−Ｎ−ビニルピロリドンまたはポリ−Ｎ−ビニルカプロラクタムであることを特徴とする請求項８に記載の透明導電パターンの製造方法。
【請求項１０】
前記基板の材料は、ポリエステル樹脂、セルロース樹脂、ビニルアルコール樹脂、塩化ビニル樹脂、シクロオレフィン系樹脂、ポリカーボネート樹脂、アクリル樹脂、ＡＢＳ樹脂の何れかである、請求項１から請求項９のいずれか１項に記載の透明導電パターンの製造方法。
【発明の詳細な説明】
【技術分野】
【０００１】
本発明は、透明導電パターンの製造方法に関する。
【背景技術】
【０００２】
ガラス基板などの誘電体表面に透明導電膜を形成するために、従来はインジウムスズ酸化物（ＩＴＯ）などの真空蒸着金属酸化物が使用されていた。【０００３】
しかし、上記ＩＴＯなどの真空蒸着金属酸化物は、脆弱で曲げ耐性もないという問題がある。また、薄膜作製には真空過程を必要とするため製造コストが高くなるという問題もある。さらに、薄膜作製時に高温が必要であり、耐熱性が低いプラスチックフィルムなどの樹脂基板を使用することができないという問題もある。また、薄膜を所定のパターンに加工するためにはエッチング工程が必要となり生産性に劣る。【０００４】
そこで、真空、高温雰囲気下での処理が不要な透明導電パターンの形成方法として金属ナノワイヤを使用した透明導電膜の製造方法が種々提案されている。例えば、下記特許文献１には、金属ナノワイヤを液体に分散し、該液体を乾燥させることによって金属ナノワイヤ網層を該基板上に形成し、透明導電体を作製する方法が記載されている。また、上記金属ナノワイヤ網層に圧力または熱を作用させて導電性を向上させる点も記載されている。【０００５】
また、下記特許文献２には、直線状金属ナノワイヤが互いに交点で接合して網目を形成している導電膜が記載されている。また、上記接合が圧着またはメッキによりされている点も記載されている。【０００６】
また、下記非特許文献１には、銀のナノワイヤに３０ｗ／ｃｍ2の光を１０〜１２０秒照射してネットワーク化する技術が記載されている。
【先行技術文献】
【特許文献】
【０００７】
【特許文献１】特表２００９−５０５３５８号公報
【特許文献２】国際公開第２００９／０３５０５９号パンフレット
【非特許文献】
【０００８】
【非特許文献１】Self-limitedplasmonic welding of silver nanowire junctions NATURE MATERIALS(2012)DOI:10.1038/NMAT3238 Eric C.Garnett,Wenshan Cai,et al.
【発明の概要】
【発明が解決しようとする課題】
【０００９】
しかし、上記特許文献１では、圧力または熱を作用させ、特許文献２ではメッキにより金属ナノワイヤ網の導電性を向上させているが、まだ、透明性と導電性はトレードオフの関係があり、両者を同時に向上させることは不十分であった。また、特許文献１の場合、熱を作用させるために乾燥炉を使用するが、樹脂基板には適用が難しいという問題もあった。また、非特許文献１では、高エネルギーの光を長時間照射するため、銀ナノワイヤが高温になり、樹脂基板には適用が難しいという問題があった。【００１０】
本発明の目的は、耐熱性が高くない樹脂基板に対しても適用可能な導電性が向上した透明導電パターンの製造方法を提供することにある。
【課題を解決するための手段】
【００１１】
上記目的を達成するために、本発明の一実施形態は、透明導電パターンの製造方法であって、基板上に堆積された金属ナノワイヤに、パルス幅が２０マイクロ秒から５０ミリ秒であるパルス光を照射して前記金属ナノワイヤの交点を接合することを特徴とする。【００１２】
ここで、上記金属ナノワイヤは、銀ナノワイヤであり、上記銀ナノワイヤの直径は１０〜３００ｎｍ、長さは３〜５００μｍであることが好適である。【００１３】
また、基板上への金属ナノワイヤの堆積は、基板上に金属ナノワイヤを分散させた分散液を塗布、乾燥することが好適である。この分散液は、バインダー樹脂を含んでいてもよい。
【発明の効果】
【００１４】
本発明によれば、パルス光照射により透明導電パターンの導電性を向上させることができる。
【図面の簡単な説明】
【００１５】
【図１】パルス光の定義を説明するための図である。
【図２】実施例で作製した銀ナノワイヤのＳＥＭ像を示す図である。
【発明を実施するための形態】
【００１６】
以下、本発明を実施するための形態（以下、実施形態という）を説明する。
【００１７】
本実施形態にかかる透明導電パターンは、金属ナノワイヤを含んで構成されており、基板上に堆積された金属ナノワイヤにパルス光を照射することにより金属ナノワイヤ相互の交点を接合させて形成する。本明細書中において「パルス光」とは、光照射期間（照射時間）が短時間の光であり、光照射を複数回繰り返す場合は図１に示すように、第一の光照射期間（ｏｎ）と第二の光照射期間（ｏｎ）との間に光が照射されない期間（照射間隔（ｏｆｆ））を有する光照射を意味する。図１ではパルス光の光強度が一定であるように示しているが、１回の光照射期間（ｏｎ）内で光強度が変化してもよい。上記パルス光は、キセノンフラッシュランプ等のフラッシュランプを備える光源から照射される。このような光源を使用して、上記基板に堆積された金属ナノワイヤにパルス光を照射する。ｎ回繰り返し照射する場合は、図１における１サイクル（ｏｎ＋ｏｆｆ）をｎ回反復する。なお、繰り返し照射する場合には、次パルス光照射を行う際に、基材を室温付近まで冷却できるようにするため基材側から冷却することが好ましい。
【００１８】
パルス光の１回の照射時間（ｏｎ）は、光強度にもよるが、２０マイクロ秒から５０ミリ秒の範囲が好ましい。２０マイクロ秒よりも短いと焼結が進まず、導電パターンの性能向上の効果が低くなる。また、５０ミリ秒よりも長いと光劣化、熱劣化により基材へ悪影響を及ぼすことがあり、またナノワイヤが吹き飛びやすくなる。より好ましくは５０マイクロ秒から１０ミリ秒である。上記理由により、本実施形態では連続光ではなくパルス光を用いる。パルス光の照射は単発で実施しても効果はあるが、上記の通り繰り返し実施することもできる。繰返し実施する場合照射間隔（ｏｆｆ）は２０マイクロ秒から５秒、より好ましくは２０００マイクロ秒から２秒の範囲とすることが好ましい。２０マイクロ秒よりも短いと、連続光と近くになってしまい一回の照射後に放冷される間も無く照射されるので、基材が加熱され温度がかなり高くなってしまう。５秒よりも長いとプロセス時間が長くなるので好ましくない。
【００１９】
ここで、金属ナノワイヤとは、材質が金属であるナノメートルサイズの粒子のうち形状が棒状または糸状のものを表す。すなわち、径の太さがナノメーターオーダーのサイズである金属を意味する。なお、本明細書においてナノワイヤはポーラスあるいはノンポーラスのチューブ状（中央が中空）の形状の金属ナノチューブも含む。本発明において用いる金属ナノワイヤには分岐している形状や、球状の粒子を数珠上に繋げた形状は含まない。
【００２０】
上記金属ナノワイヤの材料としては、特に限定されないが、例えば、鉄、コバルト、ニッケル、銅、亜鉛、ルテニウム、ロジウム、パラジウム、銀、カドミウム、オスミウム、イリジウム、白金、金が挙げられ、導電性が高いことから銅、銀、白金、金が好ましく、銀がより好ましい。また、金属ナノワイヤ（銀ナノワイヤ）の直径は、１０〜３００ｎｍ、長さは３〜５００μｍ、より好ましくは直径が３０ｎｍ〜１００ｎｍ、長さが１０から１００μｍであることが好適である。直径があまりに細いと結合したときの強度が足りず、あまりに太いと透明度が低下する。また、長さがあまりに短いと効果的に交点が重なることが出来ず、あまりに長いと印刷性が低下する。
【００２１】
上記金属ナノワイヤは公知の方法によって合成することができる。例えば溶液中で硝酸銀を還元する方法が挙げられる。溶液中で硝酸銀を還元する具体的な方法としては金属複合化ペプチド脂質から成るナノファイバーを還元する方法や、エチレングリコール中で過熱しながら還元する方法、クエン酸ナトリウム中で還元する方法等が挙げられる。中でも、エチレングリコール中で加熱しながら還元する方法が最も容易に金属ナノワイヤを製造できるので好ましい。
【００２２】
本実施形態にかかる透明導電パターンを製造する場合は、適宜な基板上に金属ナノワイヤを所定のパターン形状（ベタ状を含む）に堆積し、この金属ナノワイヤに、キセノン式のパルス式照射ランプを用いて、パルス幅が２０マイクロ秒から５０ミリ秒、より好ましくは５０マイクロ秒から１０ミリ秒であるパルス光を照射して金属ナノワイヤ相互の交点を接合する。ここで、接合とは、金属ナノワイヤの交点において、ナノワイヤの材料（金属）がパルス光照射を吸収し、交差部分でより効率的に内部発熱を起こすことにより、その部分が熔接されることである。この接合により、交差部分でのナノワイヤ間の接続面積が増え表面抵抗を下げることができる。このように、パルス光を照射して金属ナノワイヤの交点を接合することにより、金属ナノワイヤが網目状となった導電パターンが形成される。このため、透明導電パターンの導電性を向上できる。なお、金属ナノワイヤが形成する網目は、間隔を空けずに密集している状態では好ましくない。間隔を空けないと光の透過率が低下するからである。
【００２３】
基板上に金属ナノワイヤを堆積する方法は、特に限定されないが、例えばウエットコート等を挙げることができる。ウェットコートとは基板上に液体（金属ナノワイヤ分散液）を塗布することによって製膜するプロセスを指す。本実施形態に用いるウェットコートは公知の方法であれば特に制限はなく、スプレーコート、バーコート、ロールコート、ダイコート、インクジェットコート、スクリーンコート、ディップコート、ドロップコート、凸版印刷法、凹版印刷法、グラビア印刷法などを用いることができる。また、ウェットコートの後に基板を加熱して用いた溶媒を除去するプロセスや、分散剤などの添加物を洗浄によって洗い流すプロセスなどが含まれていても良い。なお、上記ウェットコートは１回だけではなく複数回繰り返しても良い。また、グラビア印刷やスクリーン印刷を用いてパターン印刷を行っても良い。
【００２４】
上記ウェットコートに使用する分散媒としては、例えばアセトン、メチルエチルケトン、シクロヘキサノン等のケトン系化合物；酢酸メチル、酢酸エチル、酢酸ブチル、乳酸エチル、酢酸メトキシエチルなどのエステル系化合物；ジエチルエーテル、エチレングリコールジメチルエーテル、エチルセロソルブ、ブチルセロソルブ、フェニルセロソルブ、ジオキサン等のエーテル系化合物；トルエン、キシレンなどの芳香族化合物；ペンタン、ヘキサンなどの脂肪族化合物；塩化メチレン、クロロベンゼン、クロロホルムなどのハロゲン系炭化水素;メタノール、エタノール、ノルマルプロパノール、イソプロパノール、１−メトキシ−２−プロパノール（ＰＧＭＥ）、エチレングリコール、ジエチレングリコール、トリエチレングリコール、ジプロピレングリコール、テルピネオール、グリセリン、ジグリセリン、ボルニルシクロヘキサノール、ボルニルフェノール、イソボルニルシクロヘキサノール、イソボルニルフェノールなどのアルコール化合物、水あるいはこれらの混合溶媒などを挙げることができる。以上の分散媒の中では水溶性溶媒が好ましく、特にアルコール、水が好ましい。  
【００２５】
上記金属ナノワイヤ分散液における金属ナノワイヤの含有量は、金属ナノワイヤの良好な分散性並びに得られる塗膜の良好なパターン形成性、高い導電性及び良好な光学特性の観点から、分散液総質量に対して、金属ナノワイヤが０．０１〜１０質量％の量であり、より好ましくは０．０５〜２質量％の量である。金属ナノワイヤが０．０１質量％未満であると、所望の導電性を確保し難く。複数回堆積（塗布）工程を反復する必要がある。また、１０質量％を超えると所望の透明度を確保するには、非常に薄く堆積（塗布）する必要があり作業性が悪い。
【００２６】
また、上記金属ナノワイヤ分散液にその特性を損なわない範囲で必要に応じてバインダー樹脂、腐食防止剤、密着促進剤、界面活性剤等の他の成分を含有させてもよい。バインダー樹脂を含有させた分散液を塗布することにより、光照射時の金属ナノワイヤと基板との密着性が向上する。バインダー樹脂として使用できる高分子化合物としては、ポリ−Ｎ−ビニルピロリドン、ポリ−Ｎ−ビニルカプロラクタムのようなポリ−Ｎ−ビニル化合物、ポリエチレングリコール、ポリプロピレングリコール、ポリＴＨＦのようなポリアルキレングリコール化合物、ポリウレタン、セルロース化合物およびその誘導体、エポキシ化合物、ポリエステル化合物、塩素化ポリオレフィン、ポリアクリル化合物のような熱可塑性樹脂、熱硬化性樹脂が使用できる。但し、バインダー樹脂を多く含むと金属ナノワイヤ間にバインダー樹脂が介在し導電性を低下させることになるので、バインダー樹脂は金属ナノワイヤ１００質量部に対して５０質量部以下とすることが好ましく、より好ましくは３０質量部以下、さらに好ましくは１０質量部以下であり、分散液総質量に対して２質量％以下、より好ましくは１．２質量％以下、さらに好ましくは０．４質量％以下である。下限は特にないが、通常金属ナノワイヤ１００質量部に対して０．０１質量部、好ましくは０．１質量部、より好ましくは０．５質量部である。
【００２７】
また、腐食防止剤としてはベンゾトリアゾール等、密着促進剤としては２−ヒドロキシメチルセルロース等、界面活性剤としては商品名Ｆ―４７２ＳＦ（ＤＩＣ（株）製）等が挙げられる。
【００２８】
また、上記基板の材料としては、特に限定されないが、例えばガラス、アルミナなどのセラミックスや、鉄、アルミニウム、銅等の金属、ポリエステル樹脂、セルロース樹脂、ビニルアルコール樹脂、塩化ビニル樹脂、シクロオレフィン系樹脂、ポリカーボネート樹脂、アクリル樹脂、ＡＢＳ樹脂等の熱可塑性樹脂、光硬化性樹脂、熱硬化性樹脂などが挙げられる。
【実施例】
【００２９】
以下、本発明の実施例を具体的に説明する。なお、以下の実施例は、本発明の理解を容易にするためのものであり、本発明はこれらの実施例に制限されるものではない。【００３０】
＜銀ナノワイヤの作製＞
ポリビニルピロリドンＫ−９０（（株）日本触媒社製）（０．０４９ｇ）、ＡｇＮＯ３（０．０５２ｇ）およびＦｅＣｌ３（０．０４ｍｇ）を、エチレングリコール（１２．５ｍｌに溶解し、１５０℃で１時間加熱反応した。得られた析出物を遠心分離により単離し、析出物（銀ナノワイヤ）をエタノールに再分散させ、銀ナノワイヤを２質量％含む分散液を得た。図２（ａ）、（ｂ）に、分散液のエタノールを除去、乾燥して得られた銀ナノワイヤのＳＥＭ像を示す。使用したＳＥＭは、日立ハイテク株式会社製  ＦＥ−ＳＥＭ  Ｓ−５２００である。【００３１】
図２（ａ）、（ｂ）からわかるように、銀ナノワイヤは棒状であり、その棒状のワイヤの直径は約７０ｎｍ、長さは１０〜２０μｍ程度であり、棒状に成長しているものが全体の約９５％以上を占めた。なお、残りは粒状であった。【００３２】
上記遠心分離によって単離後乾燥した銀ナノワイヤ乾固物を大気雰囲気下５０〜６００℃の範囲で昇温速度２０℃／ｍｉｎで熱重量分析をしたところ、５．８％の重量減少が見られた。これより銀ナノワイヤ中に調製時に使用したポリビニルピロリドンＫ−９０を含有することが示唆される。なお、熱重量分析にはブルカー・エイエックスエス株式会社製差動型示差熱天秤ＴＧ-ＤＴＡ ｇａｌａｘｙを使用した。【００３３】
上記エチレングリコール、ポリビニルピロリドンＫ−９０、ＡｇＮＯ３、ＦｅＣｌ３は和光純薬工業株式会社製である。【００３４】
また、銀ナノ粒子の長さおよび直径は、ＳＥＭとＴＥＭで測定した。なお、使用したＴＥＭは日本電子株式会社製ＴＥＭ；ＪＥＯＬ，ＪＥＭ−２１００透過電子顕微鏡である。【００３５】
実施例１〜１２
＜透明導電パターンの作製＞
上記銀ナノワイヤの分散液を表１に記載の銀ナノワイヤ濃度となるようにエタノールで希釈、調製し、この分散液を１２５μｍ厚のＰＥＴフィルム（東レ株式会社製ルミラー  易接着グレード）上にドロップコートにより塗布し、６時間風乾することにより、上記銀ナノワイヤを基板上に堆積した。【００３６】
次に、基板上に堆積した銀ナノワイヤに対して、ＮｏｖａＣｅｎｔｒｉｘ社製のキセノン照射装置Ｐｕｌｓｅ  Ｆｏｒｇｅ３３００を使用し、パルス光を単発で照射した。パルス光の照射条件（光源の駆動電圧（Ｖ）、照射時間（パルス幅  ｍｓｅｃ）、照射時の銀ナノ粒子堆積層の露光量（Ｊ／ｃｍ２））を表１の実施例１〜１２に示す【００３７】
パルス光を照射した後、ＳＥＭにて観察した結果、銀ナノワイヤの表面に突起物が生成していた。【００３８】
＜透明導電パターンの表面抵抗値及び透過率の測定＞
表１の実施例１〜１２の条件でパルス光を照射する前後の銀ナノ粒子の堆積層について、三菱化学株式会社製ＬＯＲＥＳＴＡ−ＧＰ  ＭＣＰ−Ｔ６１０  ４探針法表面抵抗率、体積抵抗率測定装置を使用して表面抵抗値を測定した。なお、その際、ドロップコートした塗膜を２ｃｍ角に切り取り、測定を行った。【００３９】
また、実施例１〜１２について、日本分光株式会社製の紫外可視近赤外分光光度計  Ｊａｓｃｏ  Ｖ−５７０を用いて透明度の尺度として可視光域（４００〜８００ｎｍ）の光線透過率を測定した。測定結果を表１に示す。【００４０】
【表１】
0005587522.tif 000002
【００４１】
比較例１
上記銀ナノワイヤをエタノールに濃度１質量％となるように分散した分散液を用いて実施例同様銀ナノワイヤを基板上に堆積した。その後パルス光を照射する代わりに、加熱炉（空気雰囲気）により１００℃、１０分間加熱した。表面抵抗値は加熱前後でほとんど変化しなかった。また、基板にＰＥＴフィルムを使用しているので、１００℃より高い温度では加熱出来なかった。【００４２】
表１に示されるように、実施例１〜１２におけるパルス光照射前後の透明導電パターン（銀ナノワイヤの堆積層）の表面抵抗値の低下率（照射後の表面抵抗値／照射前の表面抵抗値（％））が、比較例における１００℃加熱前後の透明導電パターンの表面抵抗値の低下率（加熱後の表面抵抗値／加熱前の表面抵抗値（％））である９８％に較べて、何れも大幅に低下している。これは、光照射によりナノワイヤの交差する点での接合が起こり、導電性が向上していることを反映している。また、光照射によりナノワイヤの交差する点（接合点）でのナノワイヤの熔接が起こり、これに伴い鉛直方向からの投影面積が増加するため、銀ナノワイヤをエタノールに濃度１質量％となるように分散した分散液を用いた実施例１−６では光照射後の光線透過率が光照射前の光線透過率に比べてやや低下している。なお、実施例１〜１２では、銀ナノワイヤの濃度が同一であってもパルス光照射前の透明導電パターンの表面抵抗値がばらついているが、これは使用した銀ナノワイヤ分散液中の銀ナノワイヤ濃度のばらつきを反映している。また、光線透過率は、略８０％以上であり、十分実用レベルにある。【００４３】
実施例１３
＜透明導電パターンの作製＞
上記２質量％銀ナノワイヤ分散液に対して、テルピネオール（日本テルペン化学（株））を少量加え、良く分散させた後、エタノールを留去し溶媒置換を行った。その後テルソルブ  ＭＴＰＨ（日本テルペン化学（株）製、イソボルニルシクロヘキサノール）およびテルピネオールを最終的に分散媒の濃度がテルピネオール／テルソルブ  ＭＴＰＨ＝１／８（質量比）となるように加え、（株）シンキー社製のＡＲＶ−３１０を用いてよく分散させた分散液を得た。なお、最終的に得られる分散液の濃度が１質量％になるよう、最初に加える少量のテルピネオールの量は予め計算して決定しておいた。  【００４４】
上記分散液を用いてスクリーン印刷機ＭＴ−３２０ＴＶＺ（マイクロテック（株）製）により２．５ｃｍ角ベタパターンを印刷した。なお、基材には１２５μｍ厚のＰＥＴフィルム（東レ株式会社製ルミラー  易接着グレード）を用いた。印刷後、熱風乾燥機にて表２に示した条件で段階的に乾燥させたところタックフリーの印刷パターンが得られた。  【００４５】
次に、乾燥後のパターンにパルス光を照射した。パルス光照射は実施例１〜１２同様ＮｏｖａＣｅｎｔｒｉｘ社製ＰｕｌｓｅＦｏｒｇｅ３３００を用いて６００Ｖ−５０μｓｅｃで単発照射した。表面抵抗値を測定したところ抵抗値は７．８６Ω/□であった。  【００４６】
＜透明導電パターンの表面抵抗値、光線透過率およびヘーズの測定＞
実施例１〜１２同様三菱化学株式会社製ＬＯＲＥＳＴＡ−ＧＰ  ＭＣＰ−Ｔ６１０  ４探針法表面抵抗率、体積抵抗率測定装置を使用してパルス光を照射する前後の銀ナノ粒子印刷パターンの表面抵抗値および光線透過率を測定した。パルス光照射前では抵抗値が測定できるほど抵抗は下がらなかった（表２では、ＯＬと表記）。実施例１〜６同様銀ナノワイヤが１質量％であるにもかかわらず抵抗値が測定できなかったのは、分散液の調製に使用した高沸点溶媒が乾燥後も塗膜に残存しているためと推定される。一方、パルス光照射後は７．８６Ω/□であった。  【００４７】
なお、表２に示す光線透過率の測定には、日本電色工業（株）製濁度計ＮＤＨ２０００を用いた。  【００４８】
【表２】
0005587522.tif 000003
【００４９】
実施例１４〜１６
実施例１３にて用いた分散液中に、表２記載の濃度となるようにポリビニルピロリドンＫ−９０（（株）日本触媒社製）を添加した分散液を調製し使用した以外は実施例１３同様に透明導電パターンを作製し表面抵抗値および光線透過率測定した。結果を表２にまとめて示した。分散液中にバインダー樹脂を添加した場合でもパルス光照射により導通が取れることが確認できた。【００５０】
実施例１７〜２０
銀ナノワイヤとして前記合成品を使用する代わりに市販品（bluenano社製 SLV-NW-35（イソプロパノール分散状態、銀ナノワイヤの径３５ｎｍ、長さ約１５μｍ（カタログ値））を、表２に記載の濃度となるように添加、調製した分散液を使用した以外は実施例１３同様に透明導電パターンを作製し表面抵抗値および光線透過率を測定した。結果を表２にまとめて示した。銀ナノワイヤ濃度が同一（１質量％）でバインダー樹脂を添加していない実施例１３と実施例１７は表面抵抗値、光線透過率とも同レベルであった。銀ナノワイヤ濃度の減少に伴い表面抵抗値は徐々に大きくなり、光線透過率は徐々に大きくなる傾向が認められた。
【図１】
0005587522.tif 000004
【図２】
0005587522.tif 000005